(57)【要約】      （修正有）【課題】生産性に優れ、かつ素材が複雑な形状であっても、装飾めっき品を容易に製造できるめっき方法を提供する。【解決手段】素材に装飾用の電気めっきを施すめっき方法であって、素材にデザイン色（第１色）の第１めっき層を形成する第１めっき工程Ｐ２と、第１めっき工程Ｐ１で形成された第１めっき層にデザインが施されたマスキングシートを被せるマスキング工程Ｐ３と、マスキングシートの上から背景色（第２色）の第２めっき層を形成する第２めっき工程Ｐ４と、マスキングシートを取り除くマスキング除去工程Ｐ５とを備えている。【選択図】図２
2012233235.tif 000002
【特許請求の範囲】
【請求項１】
素材に装飾用の電気めっきを施すめっき方法であって、
前記素材に第１色のめっき層を形成する第１めっき工程と、
第１めっき工程で形成されためっき層にデザインが施されたマスキングシートを被せるマスキング工程と、
前記マスキングシートの上から第２色のめっき層を形成する第２めっき工程と、
前記マスキングシートを取り除くマスキング除去工程と、
を備えた装飾めっき方法。
【請求項２】
請求項１において、前記第１めっき工程は、電解処理工程とめっき本工程とを有し、
前記第２めっき工程はめっき本工程を有する装飾めっき方法。
【請求項３】
請求項２において、前記マスキングシートは、ポリ塩化ビニル製のシートである装飾めっき方法。
【請求項４】
素材に装飾用の電気めっき層が形成された装飾めっき品であって、
前記素材に形成された第１色のめっき層と、
前記第１色のめっき層に形成された第２色のめっき層と、
を備えた装飾めっき品。
【発明の詳細な説明】
【技術分野】
【０００１】
本発明は、素材に装飾用の電気めっき層が形成された装飾めっき品、およびその製造方法に関するものである。
【背景技術】
【０００２】
従来、金属からなる素材に装飾を施して装飾品を製造するのに、エッチング処理を行うものがあった（特許文献１）。特許文献１では、素材の表面に酸化膜を形成し、酸化膜の表面に、所定の模様が施されたマスクを被せてマスキングをして、エッチング処理を施した後に、マスクを除去してマスクで被覆されていた部分（酸化膜）を着色することで模様が形成される。
【先行技術文献】
【特許文献】
【０００３】
【特許文献１】特開２０１０−２１６８９８号公報
【発明の概要】
【発明が解決しようとする課題】
【０００４】
しかしながら、特許文献１のようなエッチングを用いた方法では、酸化工程、マスキング工程、エッチング工程、マスキング除去工程および着色工程の５工程が必要になり、工数が増加するうえに、素材が曲面のような複雑な形状である場合、装飾品を製造するのが困難になる。
【０００５】
本発明は、前記課題に鑑みてなされたもので、生産性に優れ、かつ素材が複雑な形状であっても、装飾めっき品を容易に製造できるめっき方法を提供することを目的としている。
【課題を解決するための手段】
【０００６】
上記目的を達成するために、本発明にかかる装飾めっき方法は、素材に装飾用の電気めっきを施すめっき方法であって、前記素材に第１色のめっき層を形成する第１めっき工程と、第１めっき工程で形成されためっき層にデザインが施されたマスキングシートを被せるマスキング工程と、前記マスキングシートの上から第２色のめっき層を形成する第２めっき工程と、前記マスキングシートを取り除くマスキング除去工程とを備えている。ここで、「デザイン」とは、絵、文字、模様等の図柄のことをいう。
【０００７】
この構成によれば、製造工程が４工程で済み、しかもそのうちの２工程は同じめっき工程であるから、生産性が高い。また、例えばデザイン色である第１色のめっき層と背景色である第２色のめっき層とによりデザインが形成されるので、素材が複雑な形状であっても、容易に装飾めっき品を製造することができる。このように、素材の上に電気めっきで金属を重ねること装飾が行われるので、電気の流れを利用した色、金属本来の色、加工された色等の様々な色でデザインを表現することができる。
【０００８】
本発明において、前記第１めっき工程は、電解処理工程とめっき本工程とを有し、前記第２めっき工程はめっき本工程を有することが好ましい。ここで、「電解処理工程」とは、酸やアルカリによる電解洗浄のことをいい、溶剤、超音波等による脱脂、アルカリ脱脂、酸による表面活性化等は含まない。この場合、前記マスキングシートとして、ポリ塩化ビニル製のシートを用いるのが好ましい。この構成によれば、第１めっき工程で形成されためっき層の表面が清浄であるから、第２めっき工程では、電解処理工程を省略することができる。素材に直接マスキングを行うと、このような電解処理工程においてマスキング部材が剥がれないようにするために、特殊なマスキング部材が必要となる。しかしながら、電解処理工程を省略できることにより、マスキングシートとして、安価なポリ塩化ビニル製のシートを用いることが可能となり、生産コストが低下する。また、ポリ塩化ビニル製のシートは加工が容易であるから、任意のデザインをデータなどから容易に作成できる。
【０００９】
本発明にかかる装飾めっき品は、素材に装飾用の電気めっき層が形成された装飾めっき品であって、前記素材に形成された第１色のめっき層と、前記第１色のめっき層に形成された第２色のめっき層とを備えている。この構成によれば、例えばデザイン色である第１色のめっき層と背景色である第２色のめっき層とによりデザインが形成されるので、素材が複雑な曲面形状であっても、容易に装飾めっき品を製造することができる。
【発明の効果】
【００１０】
本発明の装飾めっき方法または装飾めっき品によれば、製造工程が４工程で済み、しかもそのうちの２工程は同じめっき工程であるから、生産性が高い。また、第１色のめっき層と第２色のめっき層とによりデザインが形成されるので、素材が複雑な形状であっても、容易に装飾めっき品を製造することができる。このように、素材の上に電気めっきで金属を重ねること装飾が行われるので、電気の流れを利用した色、金属本来の色、加工された色等の様々な色でデザインを表現することができる。
【図面の簡単な説明】
【００１１】
【図１】（ａ）は、本発明の第１実施形態に係る装飾めっき品を示す平面図で、（ｂ）は（ａ）のIB-IB線断面図である。
【図２】同装飾めっき品の製造工程を示すフロー図である。
【図３】（ａ）は、上記素材を示す平面図で、（ｂ）は（ａ）のIIIB-IIIB線断面図である。
【図４】（ａ）は、第１めっき工程後の状態を示す平面図で、（ｂ）は（ａ）のIVB-IVB線断面図である。
【図５】（ａ）は、マスキング工程後の状態を示す平面図で、（ｂ）は（ａ）のVB-VB線断面図である。
【図６】（ａ）は、第２めっき工程後の状態を示す平面図で、（ｂ）は（ａ）のVIB-VIB線断面図である。
【図７】（ａ）は、マスキング除去工程後の状態を示す平面図で、（ｂ）は（ａ）のVIIB-VIIB線断面図である。
【図８】（ａ）は、仕上塗装後の状態を示す平面図で、（ｂ）は（ａ）のVIIIB-VIIIB線断面図である。
【図９】第１めっき工程の流れを示すフロー図である。
【図１０】第２めっき工程の流れを示すフロー図である。
【図１１】（ａ）は、本発明の第２実施形態に係る装飾めっき品を示す平面図で、（ｂ）は（ａ）のＸIB-ＸIB線断面図である。
【発明を実施するための形態】
【００１２】
以下、本発明の好ましい実施形態について図面を参照しながら説明する。図１は、本発明の第１実施形態に係る装飾めっき品１を示す。同図（ａ）に示すように、装飾めっき品１は、表面に背景２とデザイン４とを有する。背景２とデザイン４は異なる色調で構成されている。より具体的には、同図（ｂ）に示すように、装飾めっき品１は、金属からなる素材６に形成された第１色であるデザイン色の第１めっき層８と、第１めっき層８に形成された第２色である背景色の第２めっき層１０とを備えている。第１めっき層８および第２めっき層１０は電気めっきにより形成されている。この実施形態では、各めっき層８，１０を保護するために、表面全体に透明の仕上塗装１２が施されている。
【００１３】
装飾めっき品１のめっき方法は、図２に示すように、素材６の裁断、バリ取り等の準備・加工を行う準備工程Ｐ１と、素材６にデザイン色（第１色）の第１めっき層８を形成する第１めっき工程Ｐ２と、第１めっき工程Ｐ２で形成された第１めっき層８にデザインが施されたマスキングシート１４を被せるマスキング工程Ｐ３と、マスキングシート１４の上から背景色（第２色）の第２めっき層１０を形成する第２めっき工程Ｐ４と、マスキングシート１４を取り除くマスキング除去工程Ｐ５と、表面全体に仕上塗装１２を施す仕上工程Ｐ６とを備えている。
【００１４】
以下に、図３〜１０を用いて、各工程Ｐ１〜Ｐ５を説明する。
［準備工程］
まず、図３（ａ）および（ｂ）に示す素材６を準備する。本実施形態では、素材６は鉄系の金属であるが、これに限定されず、例えば、ステンレス系、銅・銅合金系等であってもよい。素材６にプレス加工、孔開け加工等が必要な場合は、それらの加工を行う。
【００１５】
［第１めっき工程］
つぎに、図４（ａ）および（ｂ）に示すように、素材６の表面に第１めっき層８を形成する。第１めっき層８は、デザイン４の色（デザイン色）を構成するものであればよく、単層に限定されず、多層であってもよい。本実施形態では、下からニッケルストライクめっき、硫酸銅めっき、ニッケルめっき、真鍮めっきの４層構造となっている。多層の場合、最上層のめっきの色がデザイン色を構成し、例えば、デザイン色は真鍮めっきの色（金色）である。第１めっき層８におけるデザイン色を構成するめっきとして、真鍮めっき以外に、ニッケル、黒ニッケル、銅、金、ピンクゴールド等の各めっきがある。第１めっき工程の詳細は後述する。
【００１６】
［マスキング工程］
つづいて、図５（ａ）および（ｂ）に示すように、第１めっき層８にデザインが施されたマスキングシート１４を被せる。本実施形態では、マスキングシート１４として、ポリ塩化ビニル製のシートを用いており、糊のような接着手段により第１めっき層８に貼り付けている。接着手段は糊に限定されないが、後でマスキングシート１４を容易に除去できるものが好ましい。また、マスキングシート１４も塩化ビニル製のシート以外のものも適用できるが、塩化ビニル製のシートのような入手が容易で安価なものが好ましい。
【００１７】
［第２めっき工程］
つぎに、図６（ａ）および（ｂ）に示すように、マスキングシート１４の表面に第２めっき層１０を形成して、背景２を構成する。第２めっき層１０は、背景２の色（背景色）を構成するものである。本実施形態では、第２めっき層１０として黒ニッケルめっきを使用している。第２めっき層１０における背景色を構成するめっきとして、黒ニッケルめっき以外に、例えば、金、ピンクゴールド、銅ブロンズ、ホワイトブロンズ、真鍮ブロンズ等の各めっきがある。第２めっき工程の詳細は後述する。
【００１８】
［マスキング除去工程］
つづいて、図７（ａ）および（ｂ）に示すように、マスキングシート１４を除去する。これにより、背景２とデザイン４が現れる。本実施形態では、マスキングシート１４が貼り付けられた素材６を溶剤に漬けて、糊を溶かすことでマスキングシート１４の除去を行っているが、マスキングシート１４の除去手段はこれに限定されない。
【００１９】
［仕上工程］
最後に、図８（ａ）および（ｂ）に示すように、各めっき層８，１０を保護するために、表面全体に透明の仕上塗装１２を施す。これにより、装飾めっき品１が完成する。本実施形態では、アクリル系の塗料を用いて仕上塗装１２を行っているが、これに限定されない。
【００２０】
つぎに、図９および図１０を用いて、図２の第１めっき工程Ｐ２および第２めっき工程Ｐ４の詳細を説明する。
【００２１】
図９は、第１めっき工程を示すフロー図である。第１めっき工程では、まず溶剤、アルカリ等により素材６の表面に付着した油を除去する（脱脂工程Ｓ１）。つぎに、塩酸または硫酸のような酸に浸漬して錆、スケール、スマットなどを除去する（酸洗工程Ｓ２）。酸洗工程Ｓ２では、電解酸洗を行ってもよい。つづいて、アルカリによる電解洗浄を行って、微量の油やスマットを除去する（仕上洗浄工程Ｓ３）。これら酸洗ステップＳ２および仕上洗浄ステップＳ３で電解処理工程を構成する。つぎに、塩酸のような酸に浸漬して各工程Ｓ１〜Ｓ３で生じた酸化膜を除去する（活性化工程Ｓ４）。
【００２２】
最後に、デザイン色を構成する第１めっき層を形成する（めっき本工程Ｓ５）。上述のとおり、本実施形態のめっき本工程Ｓ５では、ニッケルストライクめっき、硫酸銅めっき、ニッケルめっき、真鍮めっきの順にめっきが行われる。めっき本工程Ｓ５における各めっき層の形成は、電気めっきにより行われる。ストライクめっきは、後に施されるめっきの密着を良くするために行われるもので、ストライクめっきの種類は、素材６によって異なり、ニッケルストライク以外に、金ストライク、銀ストライク、銅ストライク等が用いられる。
【００２３】
図１０は、第２めっき工程を示すフロー図である。第２めっき工程でも、まず溶剤、アルカリ等により表面に付着した油を除去する（脱脂工程Ｓ１１）。つぎに、塩酸のような酸に浸漬して脱脂工程Ｓ１１で生じた酸化膜を除去して表面を活性化させる（活性化工程Ｓ１２）。このように、第２めっき工程では、電解処理工程が省略されている。最後に、背景色を構成する第２めっき層を形成する（めっき本工程Ｓ１３）。上述のとおり、本実施形態のめっき本工程Ｓ１３では、黒ニッケルめっきが行われる。めっき本工程Ｓ１３におけるめっき層の形成も、電気めっきにより行われる。
【００２４】
上記構成において、図２に示すように、準備工程Ｐ１と仕上工程Ｐ６とを除いたメインの製造工程が４工程で済み、しかもそのうちの２工程は同じめっき工程であるから、生産性が高い。図１（ａ）および（ｂ）に示すように、デザイン色の第１めっき層８と背景色の第２めっき層１０とによりデザイン４が形成されるので、素材６が複雑な形状であっても、容易に装飾めっき品１を製造することができる。このように、素材６の上に電気めっきで金属を重ねることで装飾が施されているので、電気の流れを利用した色、金属本来の色、加工された色等の様々な色でデザイン４を表現することができる。
【００２５】
図９の第１めっき工程Ｐ２で形成されためっき層の表面が清浄であるから、図１０に示すように、第２めっき工程Ｐ４では、電解処理工程を省略することができる。素材に直接マスキングを行うと、電解処理工程においてマスキング部材が剥がれないようにするために、特殊なマスキング部材が必要となる。しかしながら、このように電解処理工程を省略することにより、図５（ａ）および（ｂ）に示すマスキングシート１４として、安価なポリ塩化ビニル製のシートを用いることが可能となり、生産コストが低下する。また、ポリ塩化ビニル製のシートは加工が容易であるから、ユーザから提供されたデータなどから任意のデザインを簡単に作成できる。
【００２６】
図１１は、本発明の第２実施形態に係る装飾めっき品１Ａを示す。同図（ｂ）に示すように、第２実施形態の装飾めっき品１Ａは、背景２を構成する第２めっき層１０Ａが厚く形成され、背景２とデザイン４の間に大きな段差２０が形成されている点で、第１実施形態の装飾めっき品１とは異なっている。このような段差２０は、第２めっき工程Ｐ４において、第２めっき層１０Ａを多層で形成することにより実現されている。具体的には、第１実施形態の第２めっき層１０は黒ニッケルめっきの単層で、厚さが約０．５μｍであるのに対し、第２実施形態の第２めっき層１０Ａはニッケルストライクめっき、硫酸銅めっき、ニッケルめっきの３層で、特に、硫酸銅めっき、ニッケルめっきが厚く形成されて、厚さは約１５μｍである。その他の構造、製造方法は第１実施形態と同様である。
【００２７】
第２実施形態によれば、装飾めっき品１Ａの表面の背景２とデザイン４に段差２０が形成され、そのような段差２０がめっき層８、１０Ａを重ね合わせることで構成されているので、独特の浮き彫り調の質感を有する製品が容易に構成される。
【００２８】
以上のとおり、図面を参照しながら本発明の好適な実施形態を説明したが、本発明の趣旨を逸脱しない範囲内で、種々の追加、変更または削除が可能であり、そのようなものも本発明の範囲内に含まれる。例えば、上記各実施形態では、第１色をデザイン色、第２色を背景色として使用しているが、これに限定されず、第１色を背景色として露出させるように、図６（ｂ）のマスキングシート１４の代わりに、マスキングシート１４の部分を除く第２めっき層１０の表面をマスキングシートにより覆い、その上からデザイン色として第２色のめっき層を形成することもできる。また、第２めっき工程において、背景２を構成する第２めっき層１０を形成する際に、全体をめっき浴に浸さずに、部分的に浸したり、めっき浴への浸漬・引き上げを繰り返したりすることで、電気の流れをしたグラデーションを付けることもできる。したがって、そのようなものも本発明の範囲内に含まれる。
【符号の説明】
【００２９】
１、１Ａ  装飾めっき品。
６  素材
８  第１めっき層（第１色のめっき層）
１０、１０Ａ  第２めっき層（第２色のめっき層）
１４  マスキングシート
Ｐ２  第１めっき工程
Ｐ３  マスキング工程
Ｐ４  第２めっき工程と、
Ｐ５  マスキング除去工程
Ｓ２、Ｓ３  電解処理工程
Ｓ５  第１めっき工程のめっき本工程
Ｓ１３  第２めっき工程のめっき本工程
【図１】
2012233235.tif 000003
【図２】
2012233235.tif 000004
【図３】
2012233235.tif 000005
【図４】
2012233235.tif 000006
【図５】
2012233235.tif 000007
【図６】
2012233235.tif 000008
【図７】
2012233235.tif 000009
【図８】
2012233235.tif 000010
【図９】
2012233235.tif 000011
【図１０】
2012233235.tif 000012
【図１１】
2012233235.tif 000013